(57)【要約】【課題】ウレタンまたはウレアシートを貼り付けるだけですむので、補強用の繊維等も不要で、かつ、手作業で下地コンクリートに塗布ものに比べて、簡易かつ迅速に施工でき、高所作業車での作業においても、各工程で高所作業車を移動する必要がなく、プライマー工程から仕上工程まで完結できるため、工期の短縮が図れる上に、施工の品質も均一で安定したものとなるコンクリート片のはく落防止工法を提供する。【解決手段】コンクリート構造物の表層に厚み０．５ｍｍ以上３．０ｍｍ以下のウレタンまたはウレアシートを接着材により貼り付けた。【選択図】図１
2020133168.tif 000002
【特許請求の範囲】
【請求項１】
コンクリート構造物の表層に厚み０．５ｍｍ以上３．０ｍｍ以下のウレタンまたはウレアシートを接着材により貼り付けたことを特徴とするコンクリート片はく落防止工法。
【請求項２】
ウレタンまたはウレアシートは、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有する請求項１記載のコンクリート片はく落防止工法。
【請求項３】
ウレタンまたはウレアシートは、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、専用の機械にて加温し、ホース圧送してホース先端にて混合、攪拌して平坦、凹状もしくは凸状型枠に吹きつけて成形した請求項１または請求項２記載のコンクリート片はく落防止工法。
【請求項４】
硬化剤のアミノ基と水酸基の割合は、アミノ基：水酸基＝１００：０〜６０：４０である請求項３に記載のコンクリート片はく落防止工法。
【請求項５】
主剤のＮＣＯ基と硬化剤のアミノ基と水酸基を合計した基の比率は、ＮＣＯ基：（アミノ基＋水酸基）＝１．０：１．０５〜１．０：０．７５である請求項３または請求項４に記載のコンクリート片はく落防止工法。
【請求項６】
ウレタンまたはウレアシートの表面には、予め紫外線劣化を防ぐトップコートを施す請求項１ないし請求項５のいずれかに記載のコンクリート片はく落防止工法。
【請求項７】
接着剤は、壁面や天井面でもウレタンまたはウレアシートを固定できる揺変性性状を有し、下地プライマーとウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とし、塗布する厚みは、０．２ｍｍ以上、２．０ｍｍ以下で好ましくは０．５ｍｍ以上１．５ｍｍ以下とする請求項１ないし請求項６のいずれかに記載のコンクリート片はく落防止工法。
【請求項８】
接着剤を塗布した後にウレタンまたはウレアシートを貼付けるが、ウレタンまたはウレアシート同士の接合部は、突付けとし、接着剤をシートジョイント部で平滑に均す請求項１ないし請求項７のいずれかに記載のコンクリート片はく落防止工法。
【請求項９】
接着剤を塗布した後にウレタンまたはウレアシートを貼付けるが、ウレタンまたはウレアシート同士の接合部は、ラップもしくは、増し貼りとして接合部をより補強する請求項１ないし請求項７のいずれかに記載のコンクリート片はく落防止工法。
【請求項１０】
ウレタンまたはウレアシートは、ＪＨＳ  ４２４−２００４  はく落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種のはく落防止の押し抜き試験方法のφ１０ｃｍ当たりの押し抜き最大荷重が０．３ｋＮ以上で１０ｍｍ以上の変位が確認できることの何れかに適合する請求項１ないし請求項９のいずれかに記載のコンクリート片はく落防止工法。
【請求項１１】
ウレタンまたはウレアシートは、裏面を凹凸形状とした請求項１ないし請求項１０のいずれかに記載のコンクリート片はく落防止工法。
【発明の詳細な説明】
【技術分野】
【０００１】
本発明は、コンクリート構造物において、コンクリートの劣化により当該構造物表面のコンクリート片が剥離して落下することを防止するコンクリート片はく落防止工法に関する。
【背景技術】
【０００２】
従来、コンクリート構造物は、コンクリートの硬化収縮、中性化や、地盤沈下などでコンクリート構造物に変形応力が加わることを原因とするひび割れが発生することがあり、当該ひび割れが進行するとコンクリートの一部欠落やコンクリート構造物自体の破壊等が生じる恐れがある。
【０００３】
このため、東日本高速道路株式会社、中日本高速道路株式会社、西日本高速道路株式会社、首都高速道路公団、国土交通省等の指針にそって、コンクリート片はく落防止対策が実施されている。
【０００４】
（株）高速道路総合技術研究所発行の構造物施工管理要領（平成１９年８月）では、はく落防止の押抜き試験方法によって、そのはく落防止性能は、変位１０ｍｍ以上であって且つ１．５ｋＮ以上を保持することが規定されている。
【０００５】
また、首都高速道路株式会社においては、剥落防止対策の適用区分をＡ種：高欄及び張出床板（半地下への張り出し部等も含む）、Ｂ種：高欄側面、ＰＣ・ＲＣ桁、ＲＣ橋脚やトンネルなどのコンクリート構造物、に分類し、Ａ種は、変位１０ｍｍ以上であって且つ１．５ｋＮ以上を保持することが規定され、Ｂ種は、変位１０ｍｍ以上であって且つ０．３ｋＮ以上を保持することが規定されている。
【０００６】
コンクリート構造物の表面に樹脂層を形成してなるコンクリート片のはく落防止方法としては、下記特許文献にもあるように、炭素繊維やガラス繊維、アラミド繊維といった強化繊維を配列した強化繊維基材を、エポキシ樹脂等の常温硬化性樹脂で、コンクリート構造物表面に含浸接着する方法が知られている。
【特許文献１】特開平９−５９９３７号公報
【０００７】
この強化繊維基材を、エポキシ樹脂等の常温硬化性樹脂で、コンクリート構造物表面に含浸接着させる方法では、エポキシ樹脂を塗布する工程と繊維シートを積層する工程とによって施工工程数が増加し、施工に多大な時間を要する。
【０００８】
下記特許文献は前記はく落防止性能を満たしながら、繊維シートによる補強を不要とすることで施工に要する時間を大幅に削減し、また応力を分散させるための変位層を不要とし、さらには鏝やヘラ等を使用して手作業で施工が可能とすることで、吹き付け施工の際の施工を行なわない部位の入念な養生を不要とし、加えて指触乾燥時間が十分に速いポリウレア樹脂を使用することで、上層に上塗材を施工するまでの養生時間が極めて短時間となるコンクリート片はく落防止樹脂組成物及びその施工方法を提供するものとして提案された。
【特許文献２】特許第５６８０８２１号公報
【０００９】
この特許文献２は、コンクリート構造物の表層に塗布する希釈材を含まないコンクリート片はく落防止樹脂組成物であって、芳香環直結のアミノ基を２つ含有する芳香族アミンのみから成るアミン樹脂と、ＮＣＯ％が５％以上２０％以下の末端イソシアネートプレポリマーから成るイソシアネート樹脂とを混合して成り、アミン樹脂とイソシアネート樹脂の混合後の粘度が、均一に混合された直後の粘度の２倍となるまでの時間が２３℃にて５分以上３０分未満であり、指触乾燥時間が５時間未満／２３℃であり、引張強度が７．８ＭＰａ以上１６．２ＭＰａ以下であり、ＪＨＳ  ４２４−２００４  はく落防止の押し抜き試験方法の押し抜き最大荷重が１．５ｋＮ以上となることを特徴とするコンクリート片はく落防止樹脂組成物である。
【００１０】
特許文献２によれば、芳香族アミンから成るアミン樹脂とＮＣＯ％が５％以上２０％以下の末端イソシアネートプレポリマーから成るイソシアネート樹脂とを混合することで、鏝やヘラを使用して手作業で塗布することができる可使時間が確保されると共に、塗膜の硬化が早く、上塗材を塗布するまでの養生時間が短時間である。また手作業で下地コンクリートに塗布することができるため、塗布を要しない部位の養生は簡易でよいとされる。
【００１１】
また、硬化後の塗膜は強靭であり、繊維シートによる補強や、変位層を設けることなく、（株）高速道路総合技術研究所発行の構造物施工管理要領（平成１９年８月）による、はく落防止性能を満たすことができる。
【発明の概要】
【発明が解決しようとする課題】
【００１２】
コンクリート片はく落防止工事の適用部位は、橋梁高欄側面、張出床板下面、桁側面、桁下面、橋脚横梁側面、横梁下面、トンネル天井および側壁など、高所作業車や仮設足場にての作業となる。
【００１３】
前記特許文献２のような従来の工法は、プライマーを塗布した後、硬化乾燥養生行い、硬化乾燥を待ってパテ作業を行い、その後、中塗りを塗布した後、硬化乾燥養生行い、硬化乾燥を待って上塗りを行うために、実際の塗布作業よりも硬化乾燥養生のために時間を費やしていた。
【００１４】
そのため、各工程で高所作業車を移動し、再度、高所作業車を戻して次工程に移るという効率の悪い作業工程となっていた。
【００１５】
また、芳香環直結のアミノ基を２つ含有する芳香族アミンのみから成るアミン樹脂と、ＮＣＯ％が５％以上２０％以下の末端イソシアネートプレポリマーから成るイソシアネート樹脂とを混合して成るものであり、（この反応は、ポリウレアになる）芳香環直結のアミノ基を２つ含有する芳香族アミンのみ（ハードセグメントのみ）となるため、弾力性の少ないプラスティックライクの硬いものになってしまう。
【００１６】
本発明の目的は前記従来例の不都合を解消し、ウレタンまたはウレアシートを接着材により貼り付けるだけですむので、補強用の繊維等も不要で、かつ、手作業で下地コンクリートに塗布するものに比べて、簡易かつ迅速に施工でき、高所作業車での作業においても、各工程で高所作業車を移動する必要がなく、プライマー工程から仕上工程まで完結できるため、工期の短縮が図れる上に、施工の品質も均一で安定したものとなるコンクリート片はく落防止工法を提供することにある。
【課題を解決するための手段】
【００１７】
前記目的を達成するため、請求項１記載の本発明はコンクリート構造物の表層に厚み０．５ｍｍ以上３．０ｍｍ以下のウレタンまたはウレアシートを接着材により貼り付けたことを要旨とするものである。
【００１８】
請求項１記載の本発明によれば、下地コンクリートに塗布することの欠点を解消するため、成形したウレタンまたはウレアシートを接着材により貼り付けるものであり、このウレタンまたはウレアシートが厚み０．５ｍｍ以上３．０ｍｍ以下のものであれば、接着材により貼り付けることで、所望のはく落防止性能を満たすことができる。
【００１９】
プライマーを塗布した後、硬化乾燥養生行い、接着剤を塗布しながらウレタンまたはウレアシートを貼り付けてジョイント部を均せば終了となるため、高所作業車での作業においても、各工程で高所作業車を移動する必要がなく、プライマー工程から仕上工程まで完結するできるため、工期の短縮が図れる上に、工場で製造された均一な厚みと性能を有したウレタンまたはウレアシートによって、安定したコンクリート片はく落防止性能を担保することができる。
【００２０】
請求項２記載の本発明は、ウレタンまたはウレアシートは、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有することを要旨とするものである。
【００２１】
請求項２の本発明によれば、ウレタンまたはウレアシートは強靭であり、これを接着材によりコンクリート構造物の表層に貼り付けることにより、繊維シートによる補強や、変位層を設けることなく、（株）高速道路総合技術研究所発行の構造物施工管理要領（平成１９年８月）による，はく落防止性能を満たすことができる。
【００２２】
請求項３記載の本発明は、ウレタンまたはウレアシートは、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、専用の機械にて加温し、ホース圧送してホース先端にて混合、攪拌して平坦、凹状もしくは凸状型枠に吹きつけて成形したことを要旨とするものである
【００２３】
請求項３記載の本発明によれば、ウレタンまたはウレアシートは主材と硬化剤とを、専用の機械にて加温し、ホース圧送してホース先端にて混合、攪拌して平坦、凹状もしくは凸状型枠に吹きつけて成形することで、簡単に厚み０．５ｍｍ以上３．０ｍｍ以下のものが成形できる。
【００２４】
また、主材は水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマー０％以上、１５％以下の可塑剤を加えたＮＣＯ％が、８％以上〜１６％以下のもの、硬化剤は、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合したものであり、６０℃程度に加温することで、粘度が１００ｍＰａ・ｓ程度の低粘度になるため、ホースでの圧送が容易で、先端のガンで衝突混合により容易に混合されスプレー塗工され、塗工後、数十秒でゲル化し、３０分程度で硬化するため、短いサイクルで製品の供給が可能である。
【００２５】
請求項４記載の本発明は、硬化剤のアミノ基と水酸基の割合は、アミノ基：水酸基＝１００：０〜６０：４０であることを要旨とするものである。
【００２６】
１００：０は、全てアミノ基となるため、ポリウレア樹脂となり、水酸基が６０：４０の４０部入ること、その４０部との反応物は、ウレタン樹脂となる。
請求項４記載の本発明によれば、アミノ基との反応によるポリウレア樹脂と水酸基との反応によるウレタン樹脂が混在するポリウレアウレタン樹脂となる。
【００２７】
ウレア結合とウレタン結合では、結合エネルギーが異なり、ウレア結合＞ウレタン結合となり、一定以上のウレア結合が性能を担保するために必要となる。
【００２８】
請求項５記載の本発明は、主剤のＮＣＯ基と硬化剤のアミノ基と水酸基を合計した基の比率は、ＮＣＯ基：（アミノ基＋水酸基）＝１．０：１．０５〜１．０：０．７５であることを要旨とするものである。
【００２９】
請求項５記載の本発明によれば、主剤のＮＣＯ基に対し、アミノ基＋水酸基を合計した基が多くなりすぎると、物性が低下し、硬化不良となり、少なすぎるとＮＣＯ基が空気中の水分と反応し、塗膜が発泡してしまう。
【００３０】
請求項６記載の本発明は、ウレタンまたはウレアシートの表面には、予め紫外線劣化を防ぐトップコートを施すことを要旨とするものである。
【００３１】
請求項６記載の本発明によれば、ウレタンまたはウレアシートの表面には、予め紫外線劣化を防ぐトップコートを施すことにより、コンクリート片はく落防止を行えるとともに、耐紫外線性能を発揮でき、劣化を防止できる。
【００３２】
請求項７記載の本発明は、接着剤は、壁面や天井面でもウレタンまたはウレアシートを固定できる揺変性性状を有し、下地プライマーとウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とし、塗布する厚みは、０．２ｍｍ以上、２．０ｍｍ以下で好ましくは０．５ｍｍ以上１．５ｍｍ以下とすることを要旨とするものである。
【００３３】
成形したウレタンまたはウレアシートを貼り付けて所望のはく落防止性能を満たすことを行うのに、接着剤の性能、施工性は重要である。
【００３４】
請求項７記載の本発明によれば、一成分形もしくは二成分形のウレタンもしくはウレア系で、建築用シーリング材ＪＩＳ  Ａ  ５７５８：２０１６のタイプＦ−１２．５、クラス８０２０適合以上の性能を有するものなので、ウレタンまたはウレアシートおよび下地プライマーに対する接着強度や伸び率等が高いので、耐久性があり、経時によって物性が低下することもなく、また、ウレタンまたはウレアシートが経時によって剥離することもない。
【００３５】
また、塗布する厚みは、０．２ｍｍ以上、２．０ｍｍ以下で好ましくは０．５ｍｍ以上１．５ｍｍ以下で済むので、均一な厚み確保を必要とせず、下地の凹凸に対して表面を平滑もしくは、櫛目状に塗布することで、表目のウレタンまたはウレアシートも平滑に仕上げることができる。
【００３６】
請求項８記載の本発明は、接着剤を塗布した後にウレタンまたはウレアシートを貼付けるが、ウレタンまたはウレアシート同士の接合部は、突付けとし、接着剤をシートジョイント部で平滑に均すことを要旨とするものである。
【００３７】
請求項８記載の本発明によれば、接合部は、突付けとし、平坦な状態でジョイントすることができるので、ウレタンまたはウレアシートを変形させて貼り付ける必要がなく、且つ、ジョイント部が雨水等を受けることがなくなる。
【００３８】
また、シートジョイント部で平滑に均す接着剤は、一成分形もしくは二成分形のウレタンもしくはウレア系で、建築用シーリング材ＪＩＳ  Ａ  ５７５８：２０１６のタイプＦ−１２．５、クラス８０２０適合以上の性能を有するものとする。
【００３９】
さらに、ウレタンまたはウレアシートを貼付ける際には接合部が生じるが、面での強度を重視するコンクリート片のはく落防止の観点から、２点ジョイントもしくは３点ジョイントとすることが好ましく、特に厚いウレタンまたはウレアシートを貼り付ける場合に有効な方法である。
【００４０】
請求項９記載の本発明は、接着剤を塗布した後にウレタンまたはウレアシートを貼付けるが、ウレタンまたはウレアシート同士の接合部は、ラップもしくは、増し貼りとして接合部をより補強することを要旨とするものである。
【００４１】
請求項９記載の本発明によれば、ウレタンまたはウレアシートを貼付ける際には接合部が生じるが、このシートの接合部はラップもしくは、増し貼りとして接合部をより補強することで所望のはく落防止性能を満たすことができる。
【００４２】
これは、接合部は、ラップもしくは、増し貼りとして接合部の補強をすることができ、特に薄いウレタンまたはウレアシートを貼り付ける場合に有効な方法である。
【００４３】
請求項１０記載の本発明は、ウレタンまたはウレアシートは、ＪＨＳ  ４２４−２００４  はく落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種のはく落防止の押し抜き試験方法のφ１０ｃｍ当たりの押し抜き最大荷重が０．３ｋＮ以上で１０ｍｍ以上の変位が確認できることの何れかに適合することを要旨とするものである。
【００４４】
請求項１０記載の本発明によれば、ウレタンまたはウレアシートに使用する樹脂の物性強度や厚み、および、接着材およびジョイントシール材の物性強度を上げることで、最大荷重が１．５ｋＮ以上に適合できる。
【００４５】
請求項１１記載の本発明は、ウレタンまたはウレアシートは、裏面を凹凸形状としたことを要旨とするものである。
【００４６】
請求項１１記載の本発明によれば、シートの裏面を凹凸形状とし、凸部がいわゆる足となるのでコンクリート構造物の表層への接着はシートの裏面全面ではなく部分接着となり、シートが拘束され逃げることがなく、精度のよい防水施工ができる。
【００４７】
また、足相互間に形成される防水シート裏面凹部の空間は接着剤の充填箇所となり、接着面積が増し、かつ余分な接着剤の逃げ道となるもので、接着剤を好適厚さ、しかも均一に配設でき、精度のよい防水施工ができる。
【発明の効果】
【００４８】
以上述べたように本発明のコンクリート片はく落防止工法は、ウレタンまたはウレアシートを接着材により貼り付けるだけですむので、補強用の繊維等も不要で、かつ、手作業で下地コンクリートに塗布ものに比べて、簡易かつ迅速に施工でき、高所作業車での作業においても、各工程で高所作業車を移動する必要がなく、プライマー工程から仕上工程まで完結できるため、工期の短縮が図れる上に、施工の品質も均一で安定したものとなるものである。
【図面の簡単な説明】
【００４９】
【図１】本発明の効果を確認するための供試体の説明図である。
【図２】本発明の効果を確認するための供試体の浸水状態を示す側面図である。
【図３】本発明の効果を確認するための供試体のパターン説明図である。
【図４】シート相互の接合において、増し貼りの説明図である。
【図５】シート相互の接合において、重ね貼りの説明図である。
【図６】本発明の効果を確認するための供試体の押し抜き装置の説明図である。
【図７】本発明の剥落防止性能試験結果を示す写真である。
【図８】シートの裏面を凹凸形状とした場合の部分縦断側面図である。
【図９】シートの裏面を凹凸形状とした場合の部分裏面図である。
【発明を実施するための形態】
【００５０】
以下、本発明の実施の形態を詳細に説明する。本発明は、コンクリート構造物の表層に厚み０．５ｍｍ以上３．０ｍｍ以下のウレタンまたはウレアシートを接着材により貼り付けるものである。
【００５１】
本発明によるウレタンまたはウレアシートはその物性を下記表１に示すが、（リムクイック１０・リムクイック１５）２３℃で引張強さが、１０Ｎ／ｍｍ２以上（このましくは１１〜１２Ｎ／ｍｍ２以上）引裂強さが３０Ｎ／ｍｍ以上のＪＩＳ  Ａ  ６０２１屋根用塗膜防水材のウレタンゴム系高強度形の性能を有する。
【表１】
2020133168.tif 000003
【００５２】
本発明のウレタンまたはウレアシートは、主材と硬化剤とからなる２液タイプの材料を、専用の機械にて加温し、ホース圧送してホース先端にて混合、攪拌して平坦、凹状もしくは凸状型枠に吹きつけて成形したものである。
【００５３】
また、ウレタンまたはウレアシートは、図８、図９に示すように、シートの接着面（裏面）を波型のまたは凸部を点在させた凹凸形状としたものでよい。
【００５４】
図示の例ではシート１に球形の足１ａを点在させた。足１ａ相互間に形成されるシート接着面凹部の空間を接着剤の充填箇所、かつ接着剤の逃げ道とすることができる。
【００５５】
前記主材と硬化剤とからなる２液タイプの材料のうち、主材は、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下のものである。
【００５６】
ここで、「水酸基当量」とは、分子量を該分子中に含まれる水酸基の数で割った値を言う。「ＰＰＧの水酸基当量」とは、ＰＰＧの数平均分子量を、ＰＰＧ１分子に含まれる水酸基の数で割った値を言う。
【００５７】
このようなＰＰＧとしては、限定はされないが、具体的には、例えば、日油（株）社製、ユニオールＤ−１０００、Ｄ−１５００、Ｄ−２０００、Ｄ−３０００、Ｄ−４０００、Ｔ−１５００、Ｔ−３０００、Ｔ−４０００、Ｔ−５０００等が挙げられる。
【００５８】
ジフェニルメタンジイソシアネート（ＭＤＩ）は、２，２´−ジフェニルメタンジイソシアネート、２，４´−ジフェニルメタンジイソシアネート、４，４´−ジフェニルメタンジイソシアネートである。
【００５９】
前記４，４´−ジフェニルメタンジイソシアネートは、融点が４０℃であるためイソシアネート基の一部をカルボジイミドおよび／またはウレトンイミン変性した常温で液状の変性ジフェニルメタンジイソシアネートもあり、ＭＤＩ系プレポリマー性状を液状にするために用いられる。
【００６０】
ＭＤＩ系プレポリマーを構成する、水酸基を２個以上有するＰＰＧと、ＭＤＩとの配合比は、ＰＰＧの水酸基（ＯＨ基）と、ＭＤＩのイソシアネート基（ＮＣＯ基）とのモル当量比（ＮＣＯ／ＯＨ）で  １．８〜４．０であることが好ましく、２．７〜３．３であることがより好ましい。
【００６１】
前記のモル当量比（ＮＣＯ／ＯＨ）が１．８未満では、ＭＤＩ系プレポリマーの粘度が極端に高くなり機械で圧送することができなくなる上にＮＣＯ％が低くなり、物性が低下する。一方、上記のモル当量比（ＮＣＯ／ＯＨ）が４．０を超えると、ＭＤＩ系プレポリマーの粘度は低くなるがＮＣＯ％が高くなり、高温で硬化する時に発泡しやすくなる。
【００６２】
前記のモル当量比（ＮＣＯ／ＯＨ）が２．７では、ＭＤＩプレポリマーのイソシアネート基（ＮＣＯ基）とＭＤＩモノマーのイソシアネート基（ＮＣＯ基）とのモル当量比が１．０：０．７となり、前記のモル当量比（ＮＣＯ／ＯＨ）が３．３では、ＭＤＩプレポリマーとＭＤＩのモノマーとのモル当量比が１．０：１．３となる。ＭＤＩプレポリマーとＭＤＩのモノマーとのモル当量比が１．０：１．０±０．３の範囲であることが好ましい理由は、反応性の関係から、硬化剤中のアミンと、分子量が小さく、反応性の高いＭＤＩのモノマーとが先に反応して、ウレア結合して硬度を発現し、硬化剤中のアミンおよびポリオールがＭＤＩプレポリマーと反応して伸びを発現する高分子になると考えられるからである。
【００６３】
ＭＤＩプレポリマーを生成するには、水酸基を２個以上有するＰＰＧとＭＤＩのモノマーとを、上記の配合比で混合し、その液状の混合物を攪拌しながら加熱して、反応させる。
【００６４】
ここで可塑剤とは、公知のものが使用できるが、フタル酸エステル系やエーテル系可塑剤が好ましい。
【００６５】
可塑剤は、ブリードや抽出、安全性等の観点から以下のものが好ましい。具体的には、例えば、ＤＩＮＰ（三菱ケミカル株式会社製）、ＤＭＰ（大八化学工業株式会社製）、ＤＥＰ（大八化学工業株式会社製）、ＤＢＰ（大八化学工業株式会社製）、ＤＯＰ（大八化学工業株式会社製）、ＤＩＤＰ（大八化学工業株式会社製）、ポリオキシアルキレンモノアルキルエーテルの酢酸エステル（三洋化成工業社製、サンフレックスＳＫ−５００）、末端エステル化多官能ポリエーテル（三洋化成工業社製、サンフレックスＧＰＡ−３０００）、ショ糖のポリエーテル化樹脂（三洋化成工業社製、サンフレックスＳＰＸ−８０、数平均分子量８０００）、水酸基をアルキルエステル化（封鎖）したポリオキシアルキレン（三洋化成工業社製、サンフレックスＳＰＸ−８０）、末端エステル化多官能ポリエーテル（三洋化成工業社製、サンフレックスＳＰＸ−８０）等が挙げられる。
【００６６】
硬化剤は、アミノ基を２個以上有するジエチルメチルベンゼンジアミン（ＤＥＴＤＡ）やＰＯＡＰＡ等のアミン、水酸基を２個以上有するＰＰＧ、可塑剤、老化防止剤、反応触媒、可塑剤、消泡剤および顔料を混合したものである。
【００６７】
ＤＥＴＤＡは、ベンゼン環に、２個のエチル基と、１個のメチル基と、２個のアミノ基が結合した化合物を言い、２，４−ジエチル−６−メチル−１，３−ベンゼンジアミン、２，６−ジエチル−４−メチル−１，３−ベンゼンジアミン等が挙げられる。また、「ＤＥＴＤＡ」には、それらの混合物も含まれる。
【００６８】
硬化剤中にＤＥＴＤＡを含有させることによって、主剤（ウレタンプレポリマー）との反応で、シートの引張り強度等の強度又は硬度と言った物性を向上させる効果を奏する。
【００６９】
ＰＯＡＰＡ（ポリオキシアルキレンポリアミン）中のアミノ基の数は、２個以上であれば特に限定はないが、２個以上５個以下が好ましく、２個以上４個以下がより好ましく、２個又は３個が特に好ましい。ＰＯＡＰＡ中のアミノ基の数が多過ぎると、三次元的に速く反応するために粘度上昇が速くなる等の場合がある。
【００７０】
ＰＯＡＰＡとしては、ポリオキシプロピレンジアミン、ポリオキシトリメチレンジアミン（ポリトリメチレンエーテルジアミン）、ポリオキシテトラメチレンジアミン（ポリテトラメチレンエーテルジアミン）（ＰＴＭＥＤＡ）等が、主剤中のウレタンプレポリマーとの反応性や粘度性状及び原料価格等の点等から特に好ましい。
【００７１】
ウレタンまたはウレアシートのウレタンシートの場合は、ポリウレタン樹脂によるもので、主剤としてのポリイソシアネートプレポリマーと、硬化剤としてのポリオールとを混合撹拌することによって、ウレタン結合を形成させて得られるものである。
【００７２】
ウレアシートの場合は、ポリウレア樹脂によるもので、主剤としてのポリイソシアネートプレポリマーと、硬化剤としてのポリアミンとを混合撹拌することによって、ウレア結合（尿素結合）を形成させて得られるものである。
【００７３】
一般に使用されているポリウレア樹脂（ポリウレア塗膜形成組成物）における主剤としてのポリイソシアネートプレポリマーは、末端に２個の水酸基（−ＯＨ）を有する化合物に、ジフェニルメタンジイソシアネート（ＭＤＩ）を反応させて得られるものである。すなわち、該ポリイソシアネートプレポリマーとしては、水酸基のモル数に対し過剰にＭＤＩを添加して、高温にて混合撹拌して反応させた、イソシアネート基（−ＮＣＯ）が約１３〜約１６％のＭＤＩプレポリマーが用いられている。
【００７４】
一方、一般に使用されているポリウレア樹脂（ポリウレア塗膜形成組成物）における硬化剤としては、種々のジアミン化合物に顔料を混合したもの等が知られている。
【００７５】
ウレタンまたはウレアシートの表面には、予め紫外線劣化を防ぐトップコートを施すこともできる。紫外線防止機能を有する材料としては、例えば、株式会社ダイフレックスのコスミック・トップＵＶ、コスミック・トップＳ、コスミック・トップＰ、コスミック・ゼロトップＡＳ、コスミック・フッ素ゼロトップ、コスミック・水性トップ１００Ｓを使用する。
【００７６】
前記のごとくウレタンまたはウレアシートは、主材と硬化剤とからなる２液タイプの材料を、専用の機械にて加温し、ホース圧送してホース先端にて混合、攪拌して平坦、凹状もしくは凸状型枠に吹きつけて成形したものであるが、材料を吹き付ける前に、トップコートの材料を吹き付けておく。
【００７７】
すなわち、ウレタンまたはウレアシートは、予め工場内で型枠に、先ずトップコート剤を吹き付けるか又はローラーや刷毛にて塗布し、硬化させた後に、前記材料を吹き付け、硬化させた後に該型枠から剥離することにより得ることが好ましい。型枠表面は、硬化させて得られたウレタンまたはウレアシートが型枠表面から剥離し易いように、離型剤により離型処理しておくことが好ましい。
【００７８】
接着剤は、壁面や天井面でもウレタンまたはウレアシートを固定できる揺変性性状を有し、下地プライマーとウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とし、塗布する厚みは、０．５ｍｍ以上、２．０ｍｍ以下で好ましくは０．５ｍｍ以上１．５ｍｍ以下とする。
【００７９】
このような接着剤としては、一成分形のものとしては、株式会社ダイフレックスのハイフレックスＵＨ−１、株式会社東郊産業のＳＵシーラントＱＵＩＣＫ  ＮＢを挙げることができる。
【００８０】
二成分形のものとしては、株式会社ダイフレックスのハイフレックスＰＵ−２、コニシ株式会社のボンド  ビューシール６９０９を挙げることができる。
【００８１】
本発明は、接着剤を塗布した後に、ウレタンまたはウレアシートを貼付けるが、シートの接合部は突付けとし、接着剤をジョイント部で平滑に均す。
【００８２】
また、接合部は、付け合わせまたは重ね貼り（ラップ）もしくは、増し貼りとして接合部をより補強する。図４に増し貼りの例を、図５に重ね貼りの例を示す。
【００８３】
ウレタンまたはウレアシートは、ＪＨＳ  ４２４−２００４  はく落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種のはく落防止の押し抜き試験方法のφ１０ｃｍ当たりの押し抜き最大荷重が０．３ｋＮ以上で１０ｍｍ以上の変位が確認できることの何れかに適合するものである。
【００８４】
次に、本発明の効果を確認するために行った評価試験結果について説明する。
評価方法は下記の通りである。
（押し抜き最大荷重）
供試体 
ＪＩＳ Ａ５３７２（プレキャスト鉄筋コンクリート製品）付属書５に規定する上ぶた式Ｕ形側溝（ふた）の１種呼び名３００（４００×６００×６０ｍｍ）（以下、「Ｕ形ふた」という。）のコンクリート中央部裏面を、φ１００ｍｍの形状かつ５５ｍｍ±０．５ｍｍの深さで、コンクリート用コアカッターにより切り込みを入れた。
【００８５】
Ｕ形ふたを２３±２℃に保たれた水中に２４時間以上水浸させた。
【００８６】
Ｕ形ふたを水中より取出し、Ｕ形ふたを３０ｍｍ水浸した状態に再設置し、表面の水滴をウエスで除去する。表面を、サンディング処理し、この処理面に対し、レジプライマーＰＷ−Ｆ（株式会社ダイフレックス社製エポキシ樹脂プライマー）を０．２ｋｇ／ｍ2を塗布し、３０分間養生した後にハイフレックスＵＨ−１（株式会社ダイフレックス社製）を０．５〜２．０ｋｇ／ｍ2を塗布した。
【００８７】
ハイフレックスＵＨ−１塗布後直ちに、２３℃、ＲＨ５０％条件下にてプラマックス５０００（株式会社ダイフレックス製ポリウレア樹脂）、リムクイック１０および１５製シート（多摩防水技研株式会社製ポリウレタン樹脂）厚み０．５〜３．０ｍｍ、縦横４００ｍｍを貼り付けて転圧後、7日間養生して、押し抜き最大荷重測定用試験体を得た。その後、ＪＨＳ  ４２４−２００４  はく落防止の押し抜き試験方法に準じて試験を行ない、１０、２０、３０、４０ｍｍ変位時の剥離範囲でマーキングを行い、最大５０ｍｍの変位まで載荷を行い、１０ｍｍ変位以上の最大荷重を押し抜き最大荷重（ＫＮ）とした。
【００８８】
また、三点ジョイントの性能を確認するために、ハイフレックスＵＨ−１塗布後直ちに、２３℃、ＲＨ５０％条件下にてプラマックス５０００（株式会社ダイフレックス製ポリウレア樹脂）、リムクイック１０および１５製シート（多摩防水技研株式会社製ポリウレタン樹脂）厚み０．５〜３．０ｍｍ、縦４００ｍｍ、横１９８ｍｍ１枚と、縦１９８ｍｍ、横１９８ｍｍを２枚、３〜４ｍｍの隙間を開けて貼り付けて転圧後、ジョイント部の接着剤をヘラで平滑に均し、7日間養生して、押し抜き最大荷重測定用試験体を得た。その後、ＪＨＳ  ４２４−２００４  はく落防止の押し抜き試験方法に準じて試験を行ない、１０、２０、３０、４０ｍｍ変位時の剥離範囲でマーキングを行い、最大５０ｍｍの変位まで載荷を行い、１０ｍｍ変位以上の最大荷重を押し抜き最大荷重（ＫＮ）とした。
【００８９】
比較例として、縦６００ｍｍ、横４５０ｍｍの厚み６．０ｍｍのガラス板４枚を水平に設置し、離型剤Ｎ−９２０（中京油脂株式会社製）を０．５ｋｇ／ｍ2を塗布し、３０分間乾燥養生をした後、周囲に０．５ｍｍ×５．０ｍｍ、１．０ｍｍ×５．０ｍｍ、２．０ｍｍ×５．０ｍｍ、３．０ｍｍ×５．０ｍｍの糊付バックアップ材を貼り付けた。
【００９０】
そこに、（ＪＩＳ  Ａ  ６０２１ウレタンゴム系塗膜防水材高伸長形のコスミック  ゼロ１２（株式会社ダイフレックス製）を混合攪拌し、ウエットゲージで測定しながら０．５ｍｍ、１．０ｍｍ、２．０ｍｍ、３．０ｍｍの厚みになるように流し込み、７日間養生した後、脱型して高伸長形ウレタンのシートを作成した。
【００９１】
Ｕ形ふたを水中より取出し、Ｕ形ふたを３０ｍｍ水浸した状態に再設置し、表面の水滴をウエスで除去する。表面を、サンディング処理し、この処理面に対し、レジプライマーＰＷ−Ｆ（株式会社ダイフレックス社製エポキシ樹脂プライマー）を０．２ｋｇ／ｍ2を塗布し、３０分間養生した後にハイフレックスＵＨ−１（株式会社ダイフレックス社製）を０．５〜２．０ｋｇ／ｍ2を塗布した。
【００９２】
ハイフレックスＵＨ−１塗布後直ちに、２３℃、ＲＨ５０％条件下にてコスミック  ゼロ１２（株式会社ダイフレックス製）で作成した高伸長形ウレタンのシート厚み０．５〜３．０ｍｍ、縦横４００ｍｍを貼り付けて転圧後、7日間養生して、押し抜き最大荷重測定用試験体を得た。その後、ＪＨＳ  ４２４−２００４  はく落防止の押し抜き試験方法に準じて試験を行ない、１０、２０、３０、４０ｍｍ変位時の剥離範囲でマーキングを行い、最大５０ｍｍの変位まで載荷を行い、１０ｍｍ変位以上の最大荷重を押し抜き最大荷重（ＫＮ）とした。
【００９３】
総合評価
下記表２に示すように、総合評価は、１０ｍｍ変位以上で押し抜き最大荷重が１．５ｋN以上を満たすものを◎、０．３ｋN以上を満たすものを〇、そうでないものを×とした。
【表２】
2020133168.tif 000004
【図１】
2020133168.tif 000005
【図２】
2020133168.tif 000006
【図３】
2020133168.tif 000007
【図４】
2020133168.tif 000008
【図５】
2020133168.tif 000009
【図６】
2020133168.tif 000010
【図７】
2020133168.tif 000011
【図８】
2020133168.tif 000012
【図９】
2020133168.tif 000013
【手続補正書】
【提出日】令和2年5月26日(2020.5.26)
【手続補正１】
【補正対象書類名】明細書
【補正対象項目名】全文
【補正方法】変更
【補正の内容】
【発明の詳細な説明】
【技術分野】
【０００１】
本発明は、コンクリート構造物において、コンクリートの劣化により当該構造物表面のコンクリート片が剥離して落下することを防止するコンクリート片はく落防止工法に関する。
【背景技術】
【０００２】
従来、コンクリート構造物は、コンクリートの硬化収縮、中性化や、地盤沈下などでコンクリート構造物に変形応力が加わることを原因とするひび割れが発生することがあり、当該ひび割れが進行するとコンクリートの一部欠落やコンクリート構造物自体の破壊等が生じる恐れがある。
【０００３】
このため、東日本高速道路株式会社、中日本高速道路株式会社、西日本高速道路株式会社、首都高速道路公団、国土交通省等の指針にそって、コンクリート片はく落防止対策が実施されている。
【０００４】
（株）高速道路総合技術研究所発行の構造物施工管理要領（平成１９年８月）では、はく落防止の押抜き試験方法によって、そのはく落防止性能は、変位１０ｍｍ以上であって且つ１．５ｋＮ以上を保持することが規定されている。
【０００５】
また、首都高速道路株式会社においては、剥落防止対策の適用区分をＡ種：高欄及び張出床板（半地下への張り出し部等も含む）、Ｂ種：高欄側面、ＰＣ・ＲＣ桁、ＲＣ橋脚やトンネルなどのコンクリート構造物、に分類し、Ａ種は、変位１０ｍｍ以上であって且つ１．５ｋＮ以上を保持することが規定され、Ｂ種は、変位１０ｍｍ以上であって且つ０．３ｋＮ以上を保持することが規定されている。
【０００６】
コンクリート構造物の表面に樹脂層を形成してなるコンクリート片のはく落防止方法としては、下記特許文献にもあるように、炭素繊維やガラス繊維、アラミド繊維といった強化繊維を配列した強化繊維基材を、エポキシ樹脂等の常温硬化性樹脂で、コンクリート構造物表面に含浸接着する方法が知られている。
【特許文献１】特開平９−５９９３７号公報
【０００７】
この強化繊維基材を、エポキシ樹脂等の常温硬化性樹脂で、コンクリート構造物表面に含浸接着させる方法では、エポキシ樹脂を塗布する工程と繊維シートを積層する工程とによって施工工程数が増加し、施工に多大な時間を要する。
【０００８】
下記特許文献は前記はく落防止性能を満たしながら、繊維シートによる補強を不要とすることで施工に要する時間を大幅に削減し、また応力を分散させるための変位層を不要とし、さらには鏝やヘラ等を使用して手作業で施工が可能とすることで、吹き付け施工の際の施工を行なわない部位の入念な養生を不要とし、加えて指触乾燥時間が十分に速いポリウレア樹脂を使用することで、上層に上塗材を施工するまでの養生時間が極めて短時間となるコンクリート片はく落防止樹脂組成物及びその施工方法を提供するものとして提案された。
【特許文献２】特許第５６８０８２１号公報
【０００９】
この特許文献２は、コンクリート構造物の表層に塗布する希釈材を含まないコンクリート片はく落防止樹脂組成物であって、芳香環直結のアミノ基を２つ含有する芳香族アミンのみから成るアミン樹脂と、ＮＣＯ％が５％以上２０％以下の末端イソシアネートプレポリマーから成るイソシアネート樹脂とを混合して成り、アミン樹脂とイソシアネート樹脂の混合後の粘度が、均一に混合された直後の粘度の２倍となるまでの時間が２３℃にて５分以上３０分未満であり、指触乾燥時間が５時間未満／２３℃であり、引張強度が７．８ＭＰａ以上１６．２ＭＰａ以下であり、ＪＨＳ  ４２４−２００４  はく落防止の押し抜き試験方法の押し抜き最大荷重が１．５ｋＮ以上となることを特徴とするコンクリート片はく落防止樹脂組成物である。
【００１０】
特許文献２によれば、芳香族アミンから成るアミン樹脂とＮＣＯ％が５％以上２０％以下の末端イソシアネートプレポリマーから成るイソシアネート樹脂とを混合することで、鏝やヘラを使用して手作業で塗布することができる可使時間が確保されると共に、塗膜の硬化が早く、上塗材を塗布するまでの養生時間が短時間である。また手作業で下地コンクリートに塗布することができるため、塗布を要しない部位の養生は簡易でよいとされる。
【００１１】
また、硬化後の塗膜は強靭であり、繊維シートによる補強や、変位層を設けることなく、（株）高速道路総合技術研究所発行の構造物施工管理要領（平成１９年８月）による、はく落防止性能を満たすことができる。
【発明の概要】
【発明が解決しようとする課題】
【００１２】
コンクリート片はく落防止工事の適用部位は、橋梁高欄側面、張出床板下面、桁側面、桁下面、橋脚横梁側面、横梁下面、トンネル天井および側壁など、高所作業車や仮設足場にての作業となる。
【００１３】
前記特許文献２のような従来の工法は、プライマーを塗布した後、硬化乾燥養生行い、硬化乾燥を待ってパテ作業を行い、その後、中塗りを塗布した後、硬化乾燥養生行い、硬化乾燥を待って上塗りを行うために、実際の塗布作業よりも硬化乾燥養生のために時間を費やしていた。
【００１４】
そのため、各工程で高所作業車を移動し、再度、高所作業車を戻して次工程に移るという効率の悪い作業工程となっていた。
【００１５】
また、芳香環直結のアミノ基を２つ含有する芳香族アミンのみから成るアミン樹脂と、ＮＣＯ％が５％以上２０％以下の末端イソシアネートプレポリマーから成るイソシアネート樹脂とを混合して成るものであり、（この反応は、ポリウレアになる）芳香環直結のアミノ基を２つ含有する芳香族アミンのみ（ハードセグメントのみ）となるため、弾力性の少ないプラスティックライクの硬いものになってしまう。
【００１６】
本発明の目的は前記従来例の不都合を解消し、ウレタンまたはウレアシートを接着材により貼り付けるだけですむので、補強用の繊維等も不要で、かつ、手作業で下地コンクリートに塗布するものに比べて、簡易かつ迅速に施工でき、高所作業車での作業においても、各工程で高所作業車を移動する必要がなく、プライマー工程から仕上工程まで完結できるため、工期の短縮が図れる上に、施工の品質も均一で安定したものとなるコンクリート片はく落防止工法を提供することにある。
【課題を解決するための手段】
【００１７】
前記目的を達成するため請求項１記載の本発明は、コンクリート構造物の表層に厚み０．５ｍｍ以上３．０ｍｍ以下で、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートを、壁面や天井面でもウレタンまたはウレアシートを固定できる揺変性性状を有し、下地プライマーとウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とし、塗布する厚みは、０．２ｍｍ以上、２．０ｍｍ以下で好ましくは０．５ｍｍ以上１．５ｍｍ以下とする接着材により貼り付けたことを要旨とするものである。
【００１８】
請求項１記載の本発明によれば、下地コンクリートに塗布することの欠点を解消するため、成形したウレタンまたはウレアシートを接着材により貼り付けるものであり、このウレタンまたはウレアシートが厚み０．５ｍｍ以上３．０ｍｍ以下のものであれば、接着材により貼り付けることで、所望のはく落防止性能を満たすことができる。
【００１９】
プライマーを塗布した後、硬化乾燥養生行い、接着剤を塗布しながらウレタンまたはウレアシートを貼り付けてジョイント部を均せば終了となるため、高所作業車での作業においても、各工程で高所作業車を移動する必要がなく、プライマー工程から仕上工程まで完結するできるため、工期の短縮が図れる上に、工場で製造された均一な厚みと性能を有したウレタンまたはウレアシートによって、安定したコンクリート片はく落防止性能を担保することができる。
【００２０】
さらに、ウレタンまたはウレアシートは強靭であり、これを接着材によりコンクリート構造物の表層に貼り付けることにより、繊維シートによる補強や、変位層を設けることなく、（株）高速道路総合技術研究所発行の構造物施工管理要領（平成１９年８月）による，はく落防止性能を満たすことができる。
【００２１】
また、成形したウレタンまたはウレアシートを貼り付けて所望のはく落防止性能を満たすことを行うのに、接着剤の性能、施工性は重要である。
【００２２】
一成分形もしくは二成分形のウレタンもしくはウレア系で、建築用シーリング材ＪＩＳ  Ａ  ５７５８：２０１６のタイプＦ−１２．５、クラス８０２０適合以上の性能を有するものなので、ウレタンまたはウレアシートおよび下地プライマーに対する接着強度や伸び率等が高いので、耐久性があり、経時によって物性が低下することもなく、また、ウレタンまたはウレアシートが経時によって剥離することもない。
【００２３】
また、塗布する厚みは、０．２ｍｍ以上、２．０ｍｍ以下で好ましくは０．５ｍｍ以上１．５ｍｍ以下で済むので、均一な厚み確保を必要とせず、下地の凹凸に対して表面を平滑もしくは、櫛目状に塗布することで、表目のウレタンまたはウレアシートも平滑に仕上げることができる。
【００２４】
請求項２記載の本発明は、ウレタンまたはウレアシートは、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、加温し、ホース圧送してホース先端にて混合、攪拌して平坦、凹状もしくは凸状型枠に吹きつけて成形したことを要旨とするものである
【００２５】
請求項２記載の本発明によれば、ウレタンまたはウレアシートは主材と硬化剤とを、専用の機械にて加温し、ホース圧送してホース先端にて混合、攪拌して平坦、凹状もしくは凸状型枠に吹きつけて成形することで、簡単に厚み０．５ｍｍ以上３．０ｍｍ以下のものが成形できる。
【００２６】
また、主材は水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマー０％以上、１５％以下の可塑剤を加えたＮＣＯ％が、８％以上〜１６％以下のもの、硬化剤は、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合したものであり、６０℃程度に加温することで、粘度が１００ｍＰａ・ｓ程度の低粘度になるため、ホースでの圧送が容易で、先端のガンで衝突混合により容易に混合されスプレー塗工され、塗工後、数十秒でゲル化し、３０分程度で硬化するため、短いサイクルで製品の供給が可能である。
【００２７】
請求項３記載の本発明は、硬化剤のアミノ基と水酸基の割合は、アミノ基：水酸基＝１００：０〜６０：４０であることを要旨とするものである。
【００２８】
１００：０は、全てアミノ基となるため、ポリウレア樹脂となり、水酸基が６０：４０の４０部入ること、その４０部との反応物は、ウレタン樹脂となる。
【００２９】
請求項３記載の本発明によれば、アミノ基との反応によるポリウレア樹脂と水酸基との反応によるウレタン樹脂が混在するポリウレアウレタン樹脂となる。
【００３０】
ウレア結合とウレタン結合では、結合エネルギーが異なり、ウレア結合＞ウレタン結合となり、一定以上のウレア結合が性能を担保するために必要となる。
【００３１】
請求項４記載の本発明は、主剤のＮＣＯ基と硬化剤のアミノ基と水酸基を合計した基の比率は、ＮＣＯ基：（アミノ基＋水酸基）＝１．０：１．０５〜１．０：０．７５であることを要旨とするものである。
【００３２】
請求項４記載の本発明によれば、主剤のＮＣＯ基に対し、アミノ基＋水酸基を合計した基が多くなりすぎると、物性が低下し、硬化不良となり、少なすぎるとＮＣＯ基が空気中の水分と反応し、塗膜が発泡してしまう。
【００３３】
請求項５記載の本発明は、ウレタンまたはウレアシートの表面には、予め紫外線劣化を防ぐトップコートを施すことを要旨とするものである。
【００３４】
請求項５記載の本発明によれば、ウレタンまたはウレアシートの表面には、予め紫外線劣化を防ぐトップコートを施すことにより、コンクリート片はく落防止を行えるとともに、耐紫外線性能を発揮でき、劣化を防止できる。
【００３５】
請求項６記載の本発明は、接着剤を塗布した後にウレタンまたはウレアシートを貼付けるが、ウレタンまたはウレアシート同士の接合部は、突付けとし、接着剤をシートジョイント部で平滑に均すことを要旨とするものである。
【００３６】
請求項７記載の本発明は、接着剤を塗布した後にウレタンまたはウレアシートを貼付けるが、ウレタンまたはウレアシート同士の接合部は、ラップもしくは、増し貼りとして接合部をより補強することを要旨とするものである。
【００３７】
請求項７記載の本発明によれば、ウレタンまたはウレアシートを貼付ける際には接合部が生じるが、このシートの接合部はラップもしくは、増し貼りとして接合部をより補強することで所望のはく落防止性能を満たすことができる。
【００３８】
これは、接合部は、ラップもしくは、増し貼りとして接合部の補強をすることができ、特に薄いウレタンまたはウレアシートを貼り付ける場合に有効な方法である。
【００３９】
請求項８記載の本発明は、ウレタンまたはウレアシートは、ＪＨＳ  ４２４−２００４  はく落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種のはく落防止の押し抜き試験方法のφ１０ｃｍ当たりの押し抜き最大荷重が０．３ｋＮ以上で１０ｍｍ以上の変位が確認できることの何れかに適合することを要旨とするものである。
【００４０】
請求項８記載の本発明によれば、ウレタンまたはウレアシートに使用する樹脂の物性強度や厚み、および、接着材およびジョイントシール材の物性強度を上げることで、最大荷重が１．５ｋＮ以上に適合できる。
【００４１】
請求項９記載の本発明は、ウレタンまたはウレアシートは、裏面を凹凸形状としたことを要旨とするものである。
【００４２】
請求項９記載の本発明によれば、シートの裏面を凹凸形状とし、凸部がいわゆる足となるのでコンクリート構造物の表層への接着はシートの裏面全面ではなく部分接着となり、シートが拘束され逃げることがなく、精度のよい防水施工ができる。
【００４３】
また、足相互間に形成される防水シート裏面凹部の空間は接着剤の充填箇所となり、接着面積が増し、かつ余分な接着剤の逃げ道となるもので、接着剤を好適厚さ、しかも均一に配設でき、精度のよい防水施工ができる。
【発明の効果】
【００４４】
以上述べたように本発明のコンクリート片はく落防止工法は、ウレタンまたはウレアシートを接着材により貼り付けるだけですむので、補強用の繊維等も不要で、かつ、手作業で下地コンクリートに塗布ものに比べて、簡易かつ迅速に施工でき、高所作業車での作業においても、各工程で高所作業車を移動する必要がなく、プライマー工程から仕上工程まで完結できるため、工期の短縮が図れる上に、施工の品質も均一で安定したものとなるものである。
【図面の簡単な説明】
【００４５】
【図１】本発明の効果を確認するための供試体の説明図である。
【図２】本発明の効果を確認するための供試体の浸水状態を示す側面図である。
【図３】本発明の効果を確認するための供試体のパターン説明図である。
【図４】シート相互の接合において、増し貼りの説明図である。
【図５】シート相互の接合において、重ね貼りの説明図である。
【図６】本発明の効果を確認するための供試体の押し抜き装置の説明図である。
【図７】本発明の剥落防止性能試験結果を示す写真である。
【図８】シートの裏面を凹凸形状とした場合の部分縦断側面図である。
【図９】シートの裏面を凹凸形状とした場合の部分裏面図である。
【発明を実施するための形態】
【００４６】
以下、本発明の実施の形態を詳細に説明する。本発明は、コンクリート構造物の表層に厚み０．５ｍｍ以上３．０ｍｍ以下のウレタンまたはウレアシートを接着材により貼り付けるものである。
【００４７】
本発明によるウレタンまたはウレアシートはその物性を下記表１に示すが、（リムクイック１０・リムクイック１５）２３℃で引張強さが、１０Ｎ／ｍｍ２以上（このましくは１１〜１２Ｎ／ｍｍ２以上）引裂強さが３０Ｎ／ｍｍ以上のＪＩＳ  Ａ  ６０２１屋根用塗膜防水材のウレタンゴム系高強度形の性能を有する。
【表１】
2020133168.tif 000014
【００４８】
本発明のウレタンまたはウレアシートは、主材と硬化剤とからなる２液タイプの材料を、専用の機械にて加温し、ホース圧送してホース先端にて混合、攪拌して平坦、凹状もしくは凸状型枠に吹きつけて成形したものである。
【００４９】
また、ウレタンまたはウレアシートは、図８、図９に示すように、シートの接着面（裏面）を波型のまたは凸部を点在させた凹凸形状としたものでよい。
【００５０】
図示の例ではシート１に球形の足１ａを点在させた。足１ａ相互間に形成されるシート接着面凹部の空間を接着剤の充填箇所、かつ接着剤の逃げ道とすることができる。
【００５１】
前記主材と硬化剤とからなる２液タイプの材料のうち、主材は、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下のものである。
【００５２】
ここで、「水酸基当量」とは、分子量を該分子中に含まれる水酸基の数で割った値を言う。「ＰＰＧの水酸基当量」とは、ＰＰＧの数平均分子量を、ＰＰＧ１分子に含まれる水酸基の数で割った値を言う。
【００５３】
このようなＰＰＧとしては、限定はされないが、具体的には、例えば、日油（株）社製、ユニオールＤ−１０００、Ｄ−１５００、Ｄ−２０００、Ｄ−３０００、Ｄ−４０００、Ｔ−１５００、Ｔ−３０００、Ｔ−４０００、Ｔ−５０００等が挙げられる。
【００５４】
ジフェニルメタンジイソシアネート（ＭＤＩ）は、２，２´−ジフェニルメタンジイソシアネート、２，４´−ジフェニルメタンジイソシアネート、４，４´−ジフェニルメタンジイソシアネートである。
【００５５】
前記４，４´−ジフェニルメタンジイソシアネートは、融点が４０℃であるためイソシアネート基の一部をカルボジイミドおよび／またはウレトンイミン変性した常温で液状の変性ジフェニルメタンジイソシアネートもあり、ＭＤＩ系プレポリマー性状を液状にするために用いられる。
【００５６】
ＭＤＩ系プレポリマーを構成する、水酸基を２個以上有するＰＰＧと、ＭＤＩとの配合比は、ＰＰＧの水酸基（ＯＨ基）と、ＭＤＩのイソシアネート基（ＮＣＯ基）とのモル当量比（ＮＣＯ／ＯＨ）で  １．８〜４．０であることが好ましく、２．７〜３．３であることがより好ましい。
【００５７】
前記のモル当量比（ＮＣＯ／ＯＨ）が１．８未満では、ＭＤＩ系プレポリマーの粘度が極端に高くなり機械で圧送することができなくなる上にＮＣＯ％が低くなり、物性が低下する。一方、上記のモル当量比（ＮＣＯ／ＯＨ）が４．０を超えると、ＭＤＩ系プレポリマーの粘度は低くなるがＮＣＯ％が高くなり、高温で硬化する時に発泡しやすくなる。
【００５８】
前記のモル当量比（ＮＣＯ／ＯＨ）が２．７では、ＭＤＩプレポリマーのイソシアネート基（ＮＣＯ基）とＭＤＩモノマーのイソシアネート基（ＮＣＯ基）とのモル当量比が１．０：０．７となり、前記のモル当量比（ＮＣＯ／ＯＨ）が３．３では、ＭＤＩプレポリマーとＭＤＩのモノマーとのモル当量比が１．０：１．３となる。ＭＤＩプレポリマーとＭＤＩのモノマーとのモル当量比が１．０：１．０±０．３の範囲であることが好ましい理由は、反応性の関係から、硬化剤中のアミンと、分子量が小さく、反応性の高いＭＤＩのモノマーとが先に反応して、ウレア結合して硬度を発現し、硬化剤中のアミンおよびポリオールがＭＤＩプレポリマーと反応して伸びを発現する高分子になると考えられるからである。
【００５９】
ＭＤＩプレポリマーを生成するには、水酸基を２個以上有するＰＰＧとＭＤＩのモノマーとを、上記の配合比で混合し、その液状の混合物を攪拌しながら加熱して、反応させる。
【００６０】
ここで可塑剤とは、公知のものが使用できるが、フタル酸エステル系やエーテル系可塑剤が好ましい。
【００６１】
可塑剤は、ブリードや抽出、安全性等の観点から以下のものが好ましい。具体的には、例えば、ＤＩＮＰ（三菱ケミカル株式会社製）、ＤＭＰ（大八化学工業株式会社製）、ＤＥＰ（大八化学工業株式会社製）、ＤＢＰ（大八化学工業株式会社製）、ＤＯＰ（大八化学工業株式会社製）、ＤＩＤＰ（大八化学工業株式会社製）、ポリオキシアルキレンモノアルキルエーテルの酢酸エステル（三洋化成工業社製、サンフレックスＳＫ−５００）、末端エステル化多官能ポリエーテル（三洋化成工業社製、サンフレックスＧＰＡ−３０００）、ショ糖のポリエーテル化樹脂（三洋化成工業社製、サンフレックスＳＰＸ−８０、数平均分子量８０００）、水酸基をアルキルエステル化（封鎖）したポリオキシアルキレン（三洋化成工業社製、サンフレックスＳＰＸ−８０）、末端エステル化多官能ポリエーテル（三洋化成工業社製、サンフレックスＳＰＸ−８０）等が挙げられる。
【００６２】
硬化剤は、アミノ基を２個以上有するジエチルメチルベンゼンジアミン（ＤＥＴＤＡ）やＰＯＡＰＡ等のアミン、水酸基を２個以上有するＰＰＧ、可塑剤、老化防止剤、反応触媒、可塑剤、消泡剤および顔料を混合したものである。
【００６３】
ＤＥＴＤＡは、ベンゼン環に、２個のエチル基と、１個のメチル基と、２個のアミノ基が結合した化合物を言い、２，４−ジエチル−６−メチル−１，３−ベンゼンジアミン、２，６−ジエチル−４−メチル−１，３−ベンゼンジアミン等が挙げられる。また、「ＤＥＴＤＡ」には、それらの混合物も含まれる。
【００６４】
硬化剤中にＤＥＴＤＡを含有させることによって、主剤（ウレタンプレポリマー）との反応で、シートの引張り強度等の強度又は硬度と言った物性を向上させる効果を奏する。
【００６５】
ＰＯＡＰＡ（ポリオキシアルキレンポリアミン）中のアミノ基の数は、２個以上であれば特に限定はないが、２個以上５個以下が好ましく、２個以上４個以下がより好ましく、２個又は３個が特に好ましい。ＰＯＡＰＡ中のアミノ基の数が多過ぎると、三次元的に速く反応するために粘度上昇が速くなる等の場合がある。
【００６６】
ＰＯＡＰＡとしては、ポリオキシプロピレンジアミン、ポリオキシトリメチレンジアミン（ポリトリメチレンエーテルジアミン）、ポリオキシテトラメチレンジアミン（ポリテトラメチレンエーテルジアミン）（ＰＴＭＥＤＡ）等が、主剤中のウレタンプレポリマーとの反応性や粘度性状及び原料価格等の点等から特に好ましい。
【００６７】
ウレタンまたはウレアシートのウレタンシートの場合は、ポリウレタン樹脂によるもので、主剤としてのポリイソシアネートプレポリマーと、硬化剤としてのポリオールとを混合撹拌することによって、ウレタン結合を形成させて得られるものである。
【００６８】
ウレアシートの場合は、ポリウレア樹脂によるもので、主剤としてのポリイソシアネートプレポリマーと、硬化剤としてのポリアミンとを混合撹拌することによって、ウレア結合（尿素結合）を形成させて得られるものである。
【００６９】
一般に使用されているポリウレア樹脂（ポリウレア塗膜形成組成物）における主剤としてのポリイソシアネートプレポリマーは、末端に２個の水酸基（−ＯＨ）を有する化合物に、ジフェニルメタンジイソシアネート（ＭＤＩ）を反応させて得られるものである。すなわち、該ポリイソシアネートプレポリマーとしては、水酸基のモル数に対し過剰にＭＤＩを添加して、高温にて混合撹拌して反応させた、イソシアネート基（−ＮＣＯ）が約１３〜約１６％のＭＤＩプレポリマーが用いられている。
【００７０】
一方、一般に使用されているポリウレア樹脂（ポリウレア塗膜形成組成物）における硬化剤としては、種々のジアミン化合物に顔料を混合したもの等が知られている。
【００７１】
ウレタンまたはウレアシートの表面には、予め紫外線劣化を防ぐトップコートを施すこともできる。紫外線防止機能を有する材料としては、例えば、株式会社ダイフレックスのコスミック・トップＵＶ、コスミック・トップＳ、コスミック・トップＰ、コスミック・ゼロトップＡＳ、コスミック・フッ素ゼロトップ、コスミック・水性トップ１００Ｓを使用する。
【００７２】
前記のごとくウレタンまたはウレアシートは、主材と硬化剤とからなる２液タイプの材料を、専用の機械にて加温し、ホース圧送してホース先端にて混合、攪拌して平坦、凹状もしくは凸状型枠に吹きつけて成形したものであるが、材料を吹き付ける前に、トップコートの材料を吹き付けておく。
【００７３】
すなわち、ウレタンまたはウレアシートは、予め工場内で型枠に、先ずトップコート剤を吹き付けるか又はローラーや刷毛にて塗布し、硬化させた後に、前記材料を吹き付け、硬化させた後に該型枠から剥離することにより得ることが好ましい。型枠表面は、硬化させて得られたウレタンまたはウレアシートが型枠表面から剥離し易いように、離型剤により離型処理しておくことが好ましい。
【００７４】
接着剤は、壁面や天井面でもウレタンまたはウレアシートを固定できる揺変性性状を有し、下地プライマーとウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とし、塗布する厚みは、０．５ｍｍ以上、２．０ｍｍ以下で好ましくは０．５ｍｍ以上１．５ｍｍ以下とする。
【００７５】
このような接着剤としては、一成分形のものとしては、株式会社ダイフレックスのハイフレックスＵＨ−１、株式会社東郊産業のＳＵシーラントＱＵＩＣＫ  ＮＢを挙げることができる。
【００７６】
二成分形のものとしては、株式会社ダイフレックスのハイフレックスＰＵ−２、コニシ株式会社のボンド  ビューシール６９０９を挙げることができる。
【００７７】
本発明は、接着剤を塗布した後に、ウレタンまたはウレアシートを貼付けるが、シートの接合部は突付けとし、接着剤をジョイント部で平滑に均す。
【００７８】
また、接合部は、付け合わせまたは重ね貼り（ラップ）もしくは、増し貼りとして接合部をより補強する。図４に増し貼りの例を、図５に重ね貼りの例を示す。
【００７９】
ウレタンまたはウレアシートは、ＪＨＳ  ４２４−２００４  はく落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種のはく落防止の押し抜き試験方法のφ１０ｃｍ当たりの押し抜き最大荷重が０．３ｋＮ以上で１０ｍｍ以上の変位が確認できることの何れかに適合するものである。
【００８０】
次に、本発明の効果を確認するために行った評価試験結果について説明する。
評価方法は下記の通りである。
（押し抜き最大荷重）
供試体 
ＪＩＳ Ａ５３７２（プレキャスト鉄筋コンクリート製品）付属書５に規定する上ぶた式Ｕ形側溝（ふた）の１種呼び名３００（４００×６００×６０ｍｍ）（以下、「Ｕ形ふた」という。）のコンクリート中央部裏面を、φ１００ｍｍの形状かつ５５ｍｍ±０．５ｍｍの深さで、コンクリート用コアカッターにより切り込みを入れた。
【００８１】
Ｕ形ふたを２３±２℃に保たれた水中に２４時間以上水浸させた。
【００８２】
Ｕ形ふたを水中より取出し、Ｕ形ふたを３０ｍｍ水浸した状態に再設置し、表面の水滴をウエスで除去する。表面を、サンディング処理し、この処理面に対し、レジプライマーＰＷ−Ｆ（株式会社ダイフレックス社製エポキシ樹脂プライマー）を０．２ｋｇ／ｍ2を塗布し、３０分間養生した後にハイフレックスＵＨ−１（株式会社ダイフレックス社製）を０．５〜２．０ｋｇ／ｍ2を塗布した。
【００８３】
ハイフレックスＵＨ−１塗布後直ちに、２３℃、ＲＨ５０％条件下にてプラマックス５０００（株式会社ダイフレックス製ポリウレア樹脂）、リムクイック１０および１５製シート（多摩防水技研株式会社製ポリウレタン樹脂）厚み０．５〜３．０ｍｍ、縦横４００ｍｍを貼り付けて転圧後、7日間養生して、押し抜き最大荷重測定用試験体を得た。その後、ＪＨＳ  ４２４−２００４  はく落防止の押し抜き試験方法に準じて試験を行ない、１０、２０、３０、４０ｍｍ変位時の剥離範囲でマーキングを行い、最大５０ｍｍの変位まで載荷を行い、１０ｍｍ変位以上の最大荷重を押し抜き最大荷重（ＫＮ）とした。
【００８４】
また、三点ジョイントの性能を確認するために、ハイフレックスＵＨ−１塗布後直ちに、２３℃、ＲＨ５０％条件下にてプラマックス５０００（株式会社ダイフレックス製ポリウレア樹脂）、リムクイック１０および１５製シート（多摩防水技研株式会社製ポリウレタン樹脂）厚み０．５〜３．０ｍｍ、縦４００ｍｍ、横１９８ｍｍ１枚と、縦１９８ｍｍ、横１９８ｍｍを２枚、３〜４ｍｍの隙間を開けて貼り付けて転圧後、ジョイント部の接着剤をヘラで平滑に均し、7日間養生して、押し抜き最大荷重測定用試験体を得た。その後、ＪＨＳ  ４２４−２００４  はく落防止の押し抜き試験方法に準じて試験を行ない、１０、２０、３０、４０ｍｍ変位時の剥離範囲でマーキングを行い、最大５０ｍｍの変位まで載荷を行い、１０ｍｍ変位以上の最大荷重を押し抜き最大荷重（ＫＮ）とした。
【００８５】
比較例として、縦６００ｍｍ、横４５０ｍｍの厚み６．０ｍｍのガラス板４枚を水平に設置し、離型剤Ｎ−９２０（中京油脂株式会社製）を０．５ｋｇ／ｍ2を塗布し、３０分間乾燥養生をした後、周囲に０．５ｍｍ×５．０ｍｍ、１．０ｍｍ×５．０ｍｍ、２．０ｍｍ×５．０ｍｍ、３．０ｍｍ×５．０ｍｍの糊付バックアップ材を貼り付けた。
【００８６】
そこに、（ＪＩＳ  Ａ  ６０２１ウレタンゴム系塗膜防水材高伸長形のコスミック  ゼロ１２（株式会社ダイフレックス製）を混合攪拌し、ウエットゲージで測定しながら０．５ｍｍ、１．０ｍｍ、２．０ｍｍ、３．０ｍｍの厚みになるように流し込み、７日間養生した後、脱型して高伸長形ウレタンのシートを作成した。
【００８７】
Ｕ形ふたを水中より取出し、Ｕ形ふたを３０ｍｍ水浸した状態に再設置し、表面の水滴をウエスで除去する。表面を、サンディング処理し、この処理面に対し、レジプライマーＰＷ−Ｆ（株式会社ダイフレックス社製エポキシ樹脂プライマー）を０．２ｋｇ／ｍ2を塗布し、３０分間養生した後にハイフレックスＵＨ−１（株式会社ダイフレックス社製）を０．５〜２．０ｋｇ／ｍ2を塗布した。
【００８８】
ハイフレックスＵＨ−１塗布後直ちに、２３℃、ＲＨ５０％条件下にてコスミック  ゼロ１２（株式会社ダイフレックス製）で作成した高伸長形ウレタンのシート厚み０．５〜３．０ｍｍ、縦横４００ｍｍを貼り付けて転圧後、7日間養生して、押し抜き最大荷重測定用試験体を得た。その後、ＪＨＳ  ４２４−２００４  はく落防止の押し抜き試験方法に準じて試験を行ない、１０、２０、３０、４０ｍｍ変位時の剥離範囲でマーキングを行い、最大５０ｍｍの変位まで載荷を行い、１０ｍｍ変位以上の最大荷重を押し抜き最大荷重（ＫＮ）とした。
【００８９】
総合評価
下記表２に示すように、総合評価は、１０ｍｍ変位以上で押し抜き最大荷重が１．５ｋN以上を満たすものを◎、０．３ｋN以上を満たすものを〇、そうでないものを×とした。
【表２】
2020133168.tif 000015
【手続補正２】
【補正対象書類名】特許請求の範囲
【補正対象項目名】全文
【補正方法】変更
【補正の内容】
【特許請求の範囲】
【請求項１】
コンクリート構造物の表層に厚み０．５ｍｍ以上３．０ｍｍ以下で、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートを、壁面や天井面でもウレタンまたはウレアシートを固定できる揺変性性状を有し、下地プライマーとウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とし、塗布する厚みは、０．２ｍｍ以上、２．０ｍｍ以下で好ましくは０．５ｍｍ以上１．５ｍｍ以下とする接着材により貼り付けたことを特徴とするコンクリート片はく落防止工法。
【請求項２】
ウレタンまたはウレアシートは、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、加温し、ホース圧送してホース先端にて混合、攪拌して平坦、凹状もしくは凸状型枠に吹きつけて成形した請求項１または請求項２記載のコンクリート片はく落防止工法。
【請求項３】
硬化剤のアミノ基と水酸基の割合は、アミノ基：水酸基＝１００：０〜６０：４０である請求項２に記載のコンクリート片はく落防止工法。
【請求項４】
主剤のＮＣＯ基と硬化剤のアミノ基と水酸基を合計した基の比率は、ＮＣＯ基：（アミノ基＋水酸基）＝１．０：１．０５〜１．０：０．７５である請求項２または請求項３に記載のコンクリート片はく落防止工法。
【請求項５】
ウレタンまたはウレアシートの表面には、予め紫外線劣化を防ぐトップコートを施す請求項１ないし請求項４のいずれかに記載のコンクリート片はく落防止工法。
【請求項６】
接着剤を塗布した後にウレタンまたはウレアシートを貼付けるが、ウレタンまたはウレアシート同士の接合部は、突付けとし、接着剤をシートジョイント部で平滑に均す請求項１ないし請求項５のいずれかに記載のコンクリート片はく落防止工法。
【請求項７】
接着剤を塗布した後にウレタンまたはウレアシートを貼付けるが、ウレタンまたはウレアシート同士の接合部は、ラップもしくは、増し貼りとして接合部をより補強する請求項１ないし請求項６のいずれかに記載のコンクリート片はく落防止工法。
【請求項８】
ウレタンまたはウレアシートは、ＪＨＳ  ４２４−２００４  はく落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種のはく落防止の押し抜き試験方法のφ１０ｃｍ当たりの押し抜き最大荷重が０．３ｋＮ以上で１０ｍｍ以上の変位が確認できることの何れかに適合する請求項１ないし請求項７のいずれかに記載のコンクリート片はく落防止工法。
【請求項９】
ウレタンまたはウレアシートは、裏面を凹凸形状とした請求項１ないし請求項８のいずれかに記載のコンクリート片はく落防止工法。